(57)【要約】ＣＩＥ１９３１標準表色系の表し方で（０．６４８、０．３５１）、（０．７３５、０．２６５）、（０．６２９、０．２８１）、および（０．５６５、０．３４６）によって画定され、０／４５幾何学を用いて測定され、かつＣＩＥ標準光源Ｄ６５で評価される領域内に色度座標（ｘ、ｙ）と、少なくとも約８の蛍光輝度率とを有する被膜を提供する蛍光赤色組成物、この組成物または被膜を含む物品、およびその製造方法。【特許請求の範囲】
【請求項１】
蛍光赤色組成物であって、
ａ、次式のペリレンジカルボキシイミド染料
【化１】
2004509215.tif 000007
（上式で、Ｒ１およびＲ２は、同一または異なる、非置換あるいはＣ１〜Ｃ１８アルコキシ、Ｃ１〜Ｃ１８アルカノイルオキシ、Ｃ１〜Ｃ１８アルキルチオ、ヒドロキシル、フェニル、フェノキシ、またはフェニルチオで置換されたＣ１〜Ｃ１８アルキル；非置換あるいはヒドロキシル、Ｃ１〜Ｃ５アルキル、メトキシ、エトキシ、Ｃ１〜Ｃ２アルキルチオ、Ｃ１〜Ｃ１８アルカノイルオキシ、またはＣ１〜Ｃ１８アルコキシカルボニルで置換されたシクロヘキシル；オルト位がＣ１〜Ｃ５アルキルまたは塩素によって、あるいはＣ１〜Ｃ５アルキルおよび塩素によって一置換または二置換されたフェニル；あるいはナフチルであり；Ｘ、Ｙ、およびＺは、各々独立して塩素、臭素、または−ＯＲ３であり；Ｒ３は、非置換フェニル、あるいはシアノ、ハロゲン、ニトロ、Ｃ１〜Ｃ１８アルキル、またはその混合物、あるいはナフチルまたはアントリルで置換されたフェニルである）と、
ｂ、フィルム形成用樹脂と、
ｃ、溶剤と、
を含み、
前記組成物が、ＣＩＥ１９３１標準表色系の表し方で（０．６４８、０．３５１）、（０．７３５、０．２６５）、（０．６２９、０．２８１）、および（０．５６５、０．３４６）によって画定され、０／４５幾何学を用いて測定され、かつＣＩＥ標準光源Ｄ６５で評価される領域内に色度座標（ｘ、ｙ）と、少なくとも約８の蛍光輝度率とを有する被膜を提供する蛍光赤色組成物。
【請求項２】
被膜の全輝度率が少なくとも約１０である、請求項１に記載の組成物。
【請求項３】
被膜の全輝度率に対する蛍光輝度率の比が少なくとも約０．７である、請求項２に記載の組成物。
【請求項４】
全輝度率に対する蛍光輝度率の比が少なくとも約０．７５である、請求項３に記載の組成物。
【請求項５】
フィルム形成用樹脂が、アクリル樹脂、ポリエステル樹脂、およびビニル樹脂の少なくとも１つを含む、請求項１に記載の組成物。
【請求項６】
アクリル樹脂が、ポリメチルメタクリレート、またはメチルメタクリレートとブチルメタクリレートのコポリマーを含む、請求項５に記載の組成物。
【請求項７】
溶剤が、ジプロピレングリコールモノメチルエーテルアセテート、トルエン、メチルイソブチルケトン、ジイソブチルケトン、メチルエチルケトン、またはその混合物を含む、請求項１に記載の組成物。
【請求項８】
赤色ペリレンジカルボキシイミド染料が、乾燥後のフィルム形成用樹脂の約０．６重量％以上である、請求項１に記載の組成物。
【請求項９】
溶剤がジプロピレングリコールモノメチルエーテルアセテートである、請求項７に記載の組成物。
【請求項１０】
Ｘ、Ｙ、およびＺがＯＲ３であり、Ｒ３がフェニルである、請求項１に記載の組成物。
【請求項１１】
基板に塗布された請求項１に記載の組成物を含む蛍光赤色被膜であって、前記被膜がＣＩＥ１９３１標準表色系の表し方で（０．６４８、０．３５１）、（０．７３５、０．２６５）、（０．６２９、０．２８１）、および（０．５６５、０．３４６）によって画定され、０／４５幾何学を用いて測定され、かつＣＩＥ標準光源Ｄ６５で評価される領域内に色度座標（ｘ、ｙ）と、少なくとも約８の蛍光輝度率とを有する赤色蛍光被膜。
【請求項１２】
蛍光赤色再帰反射性の物品であって、
ａ、再帰反射性基板と、
ｂ、再帰反射性基板上に被膜として配置された請求項１に記載の蛍光赤色組成物と、
を含み、
前記再帰反射性の物品がＣＩＥ１９３１標準表色系の表し方で（０．６４８、０．３５１）、（０．７３５、０．２６５）、（０．６２９、０．２８１）、および（０．５６５、０．３４６）によって画定され、０／４５幾何学を用いて測定され、かつＣＩＥ標準光源Ｄ６５で評価される領域内に色度座標（ｘ、ｙ）と、少なくとも約８の蛍光輝度率とを有する蛍光赤色再帰反射性の物品。
【請求項１３】
被膜が実質的に溶剤を含まない、請求項１２に記載の蛍光赤色の物品。
【請求項１４】
蛍光赤色被膜の厚さが、約５μｍ〜約５０μｍである、請求項１２に記載の蛍光赤色再帰反射性の物品。
【請求項１５】
被膜がしるしを含む、請求項１２に記載の蛍光赤色再帰反射性の物品。
【請求項１６】
ａ、請求項１に記載の蛍光赤色組成物を調製するステップと、
ｂ、組成物をフィルムに塗布してその上に被膜を形成するステップと、
ｃ、被覆したフィルムを基板に被着して積層板を形成するステップ
と、
を含む、蛍光赤色の物品を製造する方法。
【請求項１７】
フィルムが熱可塑性フィルムを含む、請求項１６に記載の方法。
【請求項１８】
フィルムがバッキングフィルムによって支持され、そのバッキングフィルムが積層板を形成する前に除去される、請求項１６に記載の方法。
【請求項１９】
組成物がしるしとしてフィルムに塗布される、請求項１６に記載の方法。
【請求項２０】
基板が接着剤層を有し、被覆されたフィルムを接着剤層と被着させて積層板を形成する、請求項１６に記載の方法。
【請求項２１】
基板が再帰反射性基板である、請求項１６に記載の方法。
【請求項２２】
基板がポリカーボネートフィルムまたはポリメチルメタクリレートフィルムであり、被覆されたフィルムがそのポリカーボネートフィルムまたはポリメチルメタクリレートフィルムに積層される、請求項１６に記載の方法。
【請求項２３】
積層板が、ＣＩＥ１９３１標準表色系の表し方で（０．６４８、０．３５１）、（０．７３５、０．２６５）、（０．６２９、０．２８１）、および（０．５６５、０．３４６）によって画定され、０／４５幾何学を用いて測定され、かつＣＩＥ標準光源Ｄ６５で評価される領域内に色度座標（ｘ、ｙ）と、少なくとも約８の蛍光輝度率とを有する、請求項１６に記載の方法。
【請求項２４】
フィルムの厚さが約５０μｍ〜約７５μｍである、請求項１６に記載の方法。
【請求項２５】
フィルムが、ポリウレタン、ポリ塩化ビニル、ポリエステル、不飽和ポリエステル、またはアクリルポリマーもしくはコポリマーを含む、請求項１６に記載の方法。
【請求項２６】
フィルムがアクリルフィルムを含む、請求項１６に記載の方法。
【請求項２７】
ａ、請求項１に記載の蛍光赤色組成物を調製するステップと、
ｂ、組成物をフィルムの第一の面に塗布してその上に被膜を形成するステップと、
ｃ、被覆されたフィルムの第一の面を基板に接着させて積層板を形成するステップと、
を含む蛍光赤色の物品を製造する方法。
【請求項２８】
基板が再帰反射性である、請求項２７に記載の方法。
【請求項２９】
積層板が、ＣＩＥ１９３１標準表色系の表し方で（０．６４８、０．３５１）、（０．７３５、０．２６５）、（０．６２９、０．２８１）、および（０．５６５、０．３４６）によって画定され、０／４５幾何学を用いて測定され、かつＣＩＥ標準光源Ｄ６５で評価される領域内に色度座標（ｘ、ｙ）と、少なくとも約８の蛍光輝度率とを有する、請求項２７に記載の方法。
【請求項３０】
基板が接着剤層を有し、被覆されたフィルムをその接着剤層に被着させて積層板を形成する、請求項２７に記載の方法。
【請求項３１】
フィルムが、ポリウレタン、ポリ塩化ビニル、ポリエステル、不飽和ポリエステル、またはアクリルポリマーもしくはコポリマーを含む、請求項２７に記載の方法。
【請求項３２】
組成物がしるしとしてフィルムに塗布される、請求項２７に記載の方法。
【請求項３３】
基板が再帰反射性基板である、請求項２７に記載の方法。
【請求項３４】
基板がポリカーボネートフィルムまたはポリメチルメタクリレートフィルムであり、被覆されたフィルムをそのポリカーボネートフィルムまたはポリメチルメタクリレートフィルムに熱または圧力で積層させる、請求項２７に記載の方法。
【請求項３５】
フィルムがアクリルフィルムを含む、請求項２７に記載の方法。
【請求項３６】
フィルムが熱可塑性フィルムを含む、請求項２７に記載の方法。
【発明の詳細な説明】
【０００１】
発明の分野
本発明は、蛍光赤色組成物および視感度と顕著性を改良した蛍光赤色の物品に関する。
【０００２】
発明の背景
蛍光色はほとんどの照明条件の下で、特に弱い自然照明の下で視覚信号の顕著性の増加をもたらすことが一般に知られている。これらの条件は、夕暮れおよび日の出において起こり、交通信号灯の製造業者に対して課題を提起する。物品の顕著性の増加が望まれる場合には、物品を蛍光顔料で着色することが多い。蛍光色は、蛍光色が環境で生み出す視覚的コントラストが類似の非蛍光性の物品よりも大きいために顕著性を高めることができる。蛍光色交通信号灯は、信号の顕著性を増すのに効果的であり、その結果としてその信号が気づかれる可能性を増す。
【０００３】
いくつかの慣習が、交通信号灯の色に関して徐々に進展してきた。米国ではＵｎｉｆｏｒｍ　Ｔｒａｆｆｉｃ　Ｃｏｎｔｒｏｌ　Ｄｅｖｉｃｅｓ用のマニュアルが、公道で使用する色コードを収録している。例えば、情報を与える信号は緑色でも青色でもよく、漠然とした警告信号は黄色であり、工事および保守の警告信号はオレンジ色であり、また停止信号は赤色である。自動車運転者は、これらの慣習に慣れており、色の純度が適切な応答を促すためには重要である。蛍光赤色染料は入手可能であるが、それらの色度または色の純度は着色した物品中でピンクからオレンジまで変わる可能性があり、真の赤色の外観を有しないかも知れない。
【０００４】
色の純度に加えて高速道路の信号系は視覚的に目立つことが重要である。信号の明度または輝度が増すに従って、信号はその背景に対して視覚的によりはっきりする。蛍光性物品の輝度はその反射光と放射光の和である。全ルミネセンスに対する放出光の寄与が大きいほど蛍光性物品の外観は明るい。したがって蛍光を消滅させる条件は避けることが望ましい。
【０００５】
信号系の視感度を改善するさまざまな試みが報告されている。Ｂｕｒｎｓ他の米国特許第５、９２０、４２９号、第５、７５４、３３７号、および第５、６７４、６２２号は、再帰反射面に塗布するのに適した高分子マトリックス中に分散させた２種類の蛍光染料を含む蛍光性黄色の物品について開示している。得られた黄色再帰反射性の物品は交通信号灯に適している。
【０００６】
Ｎａｇａｏｋａ他の米国特許第６、０４８、０６９号は、光透過性プリズムシート材料から製造された結像エレメントを有する再帰反射性シート材料について開示している。接着剤層がプリズムシート材料を再帰反射性シート材料と接着し、その接着剤が蛍光赤色染料を含有することができる。
【０００７】
Ｓａｋａｙａ他の欧州特許公開第７９２、９０７号は、屋外で使用するのに適したポリオレフィン樹脂フィルムについて開示している。このフィルムは、ペリレン染料を含む蛍光性物質と、屋外条件の下でまたフィルム中の他の物質に由来する蛍光性物質の失活を抑制する遮蔽剤とを含有する。
【０００８】
Ｎａｇａｏｋａの国際出願第ＰＣＴ／ＵＳ９７／１７４５７号は、再帰反射ベースシート上に配置された結像層およびその結像層上に配置された染料受入層を有する再帰反射図形表示の物品について開示している。結像層は顔料および蛍光染料を含有する。蛍光染料は受入層に移行し、それによって顔料が染料の視覚特性に及ぼす悪影響を低減させる。
【０００９】
Ｓｍｉｔｈの国際出願第ＰＣＴ／ＡＵ９６／００３０３号は、追加の溶剤を含まず超音波混合の助けを借りて調製される、蛍光染料と重合性モノマーの溶液から輝度性太陽光線捕集剤を製造するのに有用な蛍光染料組成物の製造方法について開示している。このモノマー溶液は、縦形チューブの中で重合されて輝度性太陽光線捕集剤を形成する。
【００１０】
発明の概要
本発明は、実質的にオレンジまたはピンクの色相のない赤色忠実度を有する基板上への被膜を形成することができる組成物を提供する。さらに本発明の被膜は、被覆された面から観察される光全体に対して蛍光または放射光に実質的に寄与することができる視覚的明度を有する。したがって一態様において本発明は、次式の赤色ペリレンジカルボキシイミド染料
【００１１】
【化２】
2004509215.tif 000002
【００１２】
（上式で、Ｒ１およびＲ２は、同一または異なる、非置換あるいはＣ１〜Ｃ１８アルコキシ、Ｃ１〜Ｃ１８アルカノイルオキシ、Ｃ１〜Ｃ１８アルキルチオ、ヒドロキシル、フェニル、フェノキシ、またはフェニルチオで置換されたＣ１〜Ｃ１８アルキル；非置換あるいはヒドロキシル、Ｃ１〜Ｃ５アルキル、メトキシ、エトキシ、Ｃ１〜Ｃ２アルキルチオ、Ｃ１〜Ｃ１８アルカノイルオキシ、またはＣ１〜Ｃ１８アルコキシカルボニルで置換されたシクロヘキシル；オルト位がＣ１〜Ｃ５アルキルまたは塩素によって、あるいはＣ１〜Ｃ５アルキルおよび塩素によって一置換または二置換されたフェニル；あるいはナフチルであり；Ｘ、Ｙ、およびＺは、各々独立して塩素、臭素、または−ＯＲ３であり；Ｒ３は、非置換フェニル、あるいはシアノ、ハロゲン、ニトロ、Ｃ１〜Ｃ１８アルキル、またはその混合物、あるいはナフチルまたはアントリルで置換されたフェニルである）と、フィルム形成用樹脂と、溶剤とを含む蛍光赤色組成物であり、
上記組成物は、ＣＩＥ１９３１標準表色系の表し方で（０．６４８、０．３５１）、（０．７３５、０．２６５）、（０．６２９、０．２８１）、および（０．５６５、０．３４６）によって画定され、０／４５幾何学を用いて測定され、かつＣＩＥ標準光源Ｄ６５で評価される領域内に色度座標（ｘ、ｙ）と、少なくとも約８の蛍光輝度率とを有する被膜を提供する。
【００１３】
本発明の別の態様は、基板に塗布された蛍光赤色組成物を含む蛍光赤色被膜であり、上記被膜がＣＩＥ１９３１標準表色系の表し方で（０．６４８、０．３５１）、（０．７３５、０．２６５）、（０．６２９、０．２８１）、および（０．５６５、０．３４６）によって画定され、０／４５幾何学を用いて測定され、かつＣＩＥ標準光源Ｄ６５で評価される領域内に色度座標（ｘ、ｙ）と、少なくとも約８の蛍光輝度率とを有する。
【００１４】
本発明のさらに別の態様は、再帰反射面と、再帰反射性基板上に配置された蛍光赤色組成物とを有する再帰反射性基板を含む蛍光赤色再帰反射性の物品であり、上記再帰反射性の物品がＣＩＥ１９３１標準表色系の表し方で（０．６４８、０．３５１）、（０．７３５、０．２６５）、（０．６２９、０．２８１）、および（０．５６５、０．３４６）によって画定され、０／４５幾何学を用いて測定され、かつＣＩＥ標準光源Ｄ６５で評価される領域内に色度座標（ｘ、ｙ）と、少なくとも約８の蛍光輝度率とを有する。
【００１５】
本発明の更なる態様は、蛍光赤色組成物を調製するステップと、この組成物をバッキングフィルムにより支持されたフィルムに塗布してその上に被膜を形成するステップと、バッキングフィルムを除去するステップと、被覆したフィルムを感圧接着剤層を有する基板に被着して積層板を形成するステップとを含む蛍光赤色の物品の製造方法である。
【００１６】
本発明の別の態様は、蛍光赤色組成物を調製するステップと、この組成物をフィルムの第一の面に塗布してその上に被膜を形成するステップと、そのフィルムの被覆した第一の面を基板に貼って積層板を形成するステップとを含む蛍光赤色の物品の製造方法である。
【００１７】
発明の詳細な説明
本発明の態様の記載においていくつかの用語は、本明細書で定義した意味を有することになる。
【００１８】
「ＣＩＥ」は、国際照明委員会（Ｉｎｔｅｒｎａｔｉｏｎａｌ　Ｃｏｍｍｉｓｓｉｏｎ　ｏｎ　Ｌｉｇｈｔｉｎｇ）を意味し、光度および色度に関する勧告を行う機関である。
【００１９】
「色度線図」または「ｘ、ｙ線図」は、色度座標（ｘ、ｙ）によって指定される点がＣＩＥ表色系中の色刺激の色度を表す二次元の線図を意味する。図１は、色領域が特定されている１９３１ＣＩＥｘ、ｙ色度線図を示す。
【００２０】
「光る」とは、表面から光を反射または放射する特性を意味する。
【００２１】
「輝度」は、表面から放射する光の光強度または明度を意味する。輝度は通常、ＣＩＥ三刺激値Ｙとして表される。三刺激値は、色刺激を特定する三原色の量である。三刺激値は、試料の反射スペクトルが知られている場合に計算することができ、色の全感覚を記述する。輝度の値は、全輝度（Ｙｔ）、反射輝度（Ｙｒ）、および蛍光輝度（Ｙｆ）として記述し、測定することができる。全輝度は、反射および蛍光輝度の和である。
【００２２】
「蛍光」は、ある波長での放射の吸収、続いて異なる波長でほぼ直ちに再放射することよって引き起こされ、入射放射が止むとほとんど直ちに止む輝度を意味する。
【００２３】
「視感度」は、積極的に対象物を捜す観察者が確信をもってその対象物を視覚的に検知する閾値を意味する。
【００２４】
「顕著性」は、対象物が視覚的に発見される容易さを意味し、対象物と背景の間のコントラストの等級の関数である。対象物は、その周囲とのコントラストが増加するに従ってより目立つようになる。蛍光性対象物に関しては、視感度の劣る条件の下で全輝度のうちの比較的大きな部分である蛍光輝度が、非蛍光性対象物に比べてより大きな視感度および顕著性を与える。
【００２５】
「再帰反射性」とは、光源に関して広範囲の面方位にわたって入射光の大部分を光源の方向に反射する表面の特性を意味する。再帰反射面の比色測定値は、測定幾何学の表し方で定義される。好ましい再帰反射面用の測定幾何学は、１９３１ＣＩＥ標準表色系により定義され、かつＣＩＥ標準光源Ｄ６５で評価される０／４５幾何学である。
【００２６】
「赤色」とは、４つのＣＩＥ色度（ｘ、ｙ）座標（０．６４８、０．３５１）、（０．７３５、０．２６５）、（０．６２９、０．２８１）、および（０．５６５、０．３４６）によって画定され、また図２のグラフに描かれ示された領域内にある色を意味する。
【００２７】
一態様において、本発明は、ＣＩＥ１９３１標準表色系の表し方で（０．６４８、０．３５１）、（０．７３５、０．２６５）、（０．６２９、０．２８１）、および（０．５６５、０．３４６）によって画定され、０／４５幾何学およびＣＩＥ標準光源Ｄ６５を用いて測定される領域内の色度座標（ｘ、ｙ）によって定義される赤色を有する被膜を形成することが可能な蛍光性組成物に関する。この組成物は、蛍光赤色ペリレンジカルボキシイミド染料、フィルム形成用樹脂、およびその染料と樹脂の両方が可溶な溶剤を組み合わせることによって得られる。この組成物は、巻き線型ドローダウンバー、スクリーン印刷、スプレイ塗装、グラビア印刷、ドクタブレード、ロールコータなどの任意の適切な方法により基板への被膜として塗布することができる。被膜は、基板を均一に被覆するように塗布することもでき、また情報を伝達するように基板上のしるしとして塗布することもできる。一実施形態において基板は、例えば白色または銀白色を有する再帰反射性シート材料であることができる。その他の色の基板も本発明で許容されるが、白色基板は被覆された対象物の輝度を最大にする傾向がある。被膜は、被膜の色および輝度の特性を指定された範囲外にシフトさせない限り、光透過性顔料を追加して含有することができる。代表的な顔料を米国特許第５、２７２、５６２号中に見つけることができ、これにはルチル型二酸化チタンおよびＣ．Ｉ．Ｒｅｄ１７９がある。
【００２８】
本発明の蛍光赤色ペリレン染料は、好ましくはフィルム形成用樹脂と共通可溶性であり、ＣＩＥ１９３１標準表色系の表し方で（０．６４８、０．３５１）、（０．７３５、０．２６５）、（０．６２９、０．２８１）、および（０．５６５、０．３４６）によって画定され、０／４５幾何学を用いて測定され、かつＣＩＥ　標準光源Ｄ６５で評価される領域内の色度座標（ｘ、ｙ）と、少なくとも約８の蛍光輝度率および少なくとも約１１の全輝度とを有する被膜を提供する。全輝度に対する蛍光輝度の比は、少なくとも約０．７である。一般に輝度および色度の測定は白色の背景に対して行い、実施例の中でより十分に記載する。
【００２９】
図１は、さまざまな色領域を識別する１９３１ＣＩＥｘ、ｙ色度の線図を示す。本発明の赤色空間Ｒ内の領域は、ＣＩＥ１９３１標準表色系の表し方でｘ、ｙ色度座標（０．６４８、０．３５１）、（０．７３５、０．２６５）、（０．６２９、０．２８１）、および（０．５６５、０．３４６）によって画定され、０／４５幾何学を用いて測定され、かつＣＩＥ標準光源Ｄ６５で評価される。星印はＤ６５光源を示す。
【００３０】
図２は、色空間（０．６４８、０．３５１）、（０．７３５、０．２６５）、（０．６２９、０．２８１）、および（０．５６５、０．３４６）を画定する１９３１ＣＩＥｘ、ｙ色度の線図を示す。座標（０．６４８、０．３５１）はＡと呼ばれ、座標（０．７３５、０．２６５）はＢと呼ばれ、座標（０．６２９、０．２８１）はＣと呼ばれ、座標（０．５６５、０．３４６）はＤと呼ばれる。座標Ａ、Ｂ、Ｃ、およびＤは、本発明の赤色空間Ｒを画定する。実施例中でまとめられたデータの点を実施例番号により表示し指定する。実施例１７のデータの点は目盛から外れ、示されない。データの点の意味は実施例の記載で考察する。
【００３１】
好適な赤色染料には、次式を有するペリレンジカルボキシイミド化合物があり、
【００３２】
【化３】
2004509215.tif 000003
【００３３】
上式で、Ｒ１およびＲ２は、同一または異なる、非置換あるいはＣ１〜Ｃ１８アルコキシ、Ｃ１〜Ｃ１８アルカノイルオキシ、Ｃ１〜Ｃ１８アルキルチオ、ヒドロキシル、フェニル、フェノキシ、またはフェニルチオで置換されたＣ１〜Ｃ１８アルキル；非置換あるいはヒドロキシル、Ｃ１〜Ｃ５アルキル、メトキシ、エトキシ、Ｃ１〜Ｃ２アルキルチオ、Ｃ１〜Ｃ１８アルカノイルオキシ、またはＣ１〜Ｃ１８アルコキシカルボニルで置換されたシクロヘキシル；オルト位がＣ１〜Ｃ５アルキルまたは塩素によって、あるいはＣ１〜Ｃ５アルキルおよび塩素によって一置換または二置換されたフェニル；あるいはナフチルであり；Ｘ、Ｙ、およびＺは、各々独立して塩素、臭素、または−ＯＲ３であり；Ｒ３は、非置換フェニル、あるいはシアノ、ハロゲン、ニトロ、Ｃ１〜Ｃ１８アルキル、またはその混合物、あるいはナフチルまたはアントリルで置換されたフェニルである。
【００３４】
好ましい染料は、ペリレン−１、６、７、１２−テトラフェノキシ−３、４、９、１０−テトラカルボン酸−ビス（２′、６′−ジイソプロピルアニリド）であり、商品名「Ｌｕｍｏｇｅｎ　Ｆ　Ｒｅｄ　３００」でＢＡＳＦ　Ｃｏｒｐ．、Ｍｏｕｎｔ　Ｏｌｉｖｅ、ＮＪから市販されている。適切な割合においてこの染料の量は、上記で画定された赤色色度座標内の蛍光赤色をもたらすはずである。本発明は、好ましくは染料０．５〜４重量部、より好ましくは染料０．５〜３重量部、また最も好ましくは染料０．５〜２重量部を含有する。本発明の樹脂含量を基準とした染料の含量は、好ましくは１〜８重量％、より好ましくは１〜６重量％、また最も好ましくは２〜５重量％である。特定の用途に対する染料の量は、フィルム形成用樹脂とともに溶液を形成するその染料の溶液形成能により、またそれから製造される被膜の色度と輝度により容易に決められる。当業者は、選択される染料の実際の量が、本発明の意図する最終用途に関係する変数に左右されることになることを理解するはずである。染料の含量が少なすぎる場合、色度および／または輝度は本発明のパラメータの外側になる恐れがある。染料の含量が多すぎる場合、染料は蛍光が自己消光性になる傾向があり、輝度の要求条件を満たさなくなる恐れがある。
【００３５】
フィルム形成用樹脂は、被膜組成物を基板の表面に塗布し、溶剤を蒸発させた後にフィルムを形成する。本発明のフィルム形成用樹脂成分は、蛍光赤色染料を基板と結合させるためのマトリックスを提供する。好適なフィルム形成用樹脂には、適切な赤色染料とともに溶液を形成し、それから製造される被膜の色度と輝度に悪影響を及ぼさない熱可塑性および熱硬化性樹脂が含まれる。好適な樹脂には、例えばポリエステル、ビニル、ポリアクリレートもしくはポリメチルメタクリレートのポリマーまたはコポリマー、あるいはそれらの混合物が含まれる。
【００３６】
ポリエステル樹脂には、商品名「Ｖｉｔｅｌ　２３００ＢＧ」でＢｏｓｔｉｋ　Ｉｎｃ．、Ｍｉｄｄｌｅｔｏｎ、ＭＡから市販されているコポリエステル樹脂がある。ビニル樹脂には、商品名「ＵＣＡＲ　ＶＡＧＨ」でＵｎｉｏｎ　Ｃａｒｂｉｄｅ　Ｃｏｒｐ．、Ｄａｎｂｕｒｙ、Ｃｏｎｎから市販されている塩化ビニル／酢酸ビニル／ビニルアルコールターポリマーがある。好適なフィルム形成用アクリレート樹脂には、商品名「Ｐａｒａｌｏｉｄ　Ｂ６６」でＲｏｈｍ　ａｎｄ　Ｈａａｓ、Ｃｏｒｐ．、Ｐｈｉｌａｄｅｌｐｈｉａ、ＰＡから市販されているメチルメタクリレート／ブチルメタクリレートコポリマーがある。本発明の組成物は、好ましくは樹脂２０〜８０重量部、より好ましくは樹脂３０〜７０重量部、また最も好ましくは樹脂３５〜６５重量部を含有する。
【００３７】
本発明の組成物はまた溶剤を含有する。溶剤は単一物質または溶剤のブレンドである。好適な溶剤は、染料とフィルム形成用樹脂を溶解し、また定義した色度および輝度のパラメータを有する被膜を提供するものである。好適な溶剤には、商品名「Ｄｏｗａｎｏｌ　ＤＰＭＡ」でＤｏｗ　Ｃｈｅｍｉｃａｌ、Ｃｏ．、Ｍｉｄｌａｎｄ、ＭＩから市販されているジプロピレングリコールメチルエチルアセテート、メチルイソブチルケトン（ＭＩＢＫ）、メチルエチルケトン（ＭＥＫ）、ジイソブチルケトン（ＤＩＢＫ）、トルエン、およびその混合物がある。
【００３８】
本発明の組成物は、例えば流動特性および光安定性などの望ましい特性を与えるために任意選択の添加剤を含有することができる。好適な流動性付与剤には、商品名「ＳＦ９６　Ｓｉｌｉｃｏｎｅ」でＧｅｎｅｒａｌ　Ｅｌｅｃｔｒｉｃ　Ｃｏ．、Ｓｈｅｎｅｃｔａｄｙ、ＮＹから市販されている流動性付与剤などのシリコーン材料、および商品名「ＦＣ４３１」（ＤＰＭＡ溶剤に溶かした蛍光界面活性剤の２０重量％溶液）でＭｉｎｎｅｓｏｔａ　Ｍｉｎｉｎｇ　ａｎｄ　Ｍａｎｕｆａｃｔｕｒｉｎｇ　Ｃｏｍｐａｎｙ（「３Ｍ」）、Ｓｔ．Ｐａｕｌ、ＭＮから市販されている非イオン性蛍光界面活性剤がある。一般に添加剤の量は、溶剤を蒸発させた後の全組成の５重量部以下である。
【００３９】
組成物はまた、それから製造される被膜およびフィルムの光安定性、特に日光にさらすことに対する安定性を改良するために紫外（ＵＶ）光吸収化合物を含有することができる。ＵＶ光吸収化合物は、フィルム形成用樹脂の重量を基準にして０．４重量％〜４重量％存在することができる。市販の好適な光安定化化合物には、商品名「Ｃｙａｓｏｒｂ　ＵＶ５３１」でＣｙｔｅｃ　Ｉｎｄｕｓｔｒｉｅｓから入手できるものなどベンゾフェノン類、商品名「Ｃｙａｓｏｒｂ　ＵＶ１１６４」でＣｙｔｅｃ　Ｉｎｄｕｓｔｒｉｅｓから入手できるものなどトリアジン類、商品名「Ｔｉｎｕｖｉｎ　３２７」および「Ｔｉｎｕｖｉｎ　３２８」でＣｉｂａ　Ｓｐｅｃｉａｌｔｙ　Ｃｈｅｍｉｃａｌｓ、Ｔａｒｒｙｔｏｗｎ、ＮＹから入手できるものなどベンゾトリアゾール類がある。
【００４０】
本発明の組成物は、上記の成分を組み合わせることによって調製することができる。例えば固体赤色染料を、「Ｄｏｗａｎｏｌ　ＤＰＭＡ」に溶かした「Ｐａｒａｌｏｉｄ　Ｂ６６」樹脂に混ぜて樹脂と染料の溶液を形成する。流動性付与剤またはＵＶ光吸収剤などの他の添加剤を用いる場合は、組成物に加えるのが好都合である。
【００４１】
本発明はまた、反射または再帰反射性基板を上記で定義した蛍光赤色組成物で被覆することによって製造される反射性の物品において実施される。一般に再帰反射材料には、典型的にはガラス微小球（すなわちビーズ）の形態の単層の光学エレメントがある。かかる微小球は、例えば高分子バインダ層中に埋め込まれるか、または高分子フィルム中に押し込まれる。あるいは再帰反射材料は、プリズム型の光学エレメントを含むことができる。かかる材料は当業技術者にはよく知られている。本発明の再帰反射材料（またシート材料とも呼ばれる）は、例えば立方形状の角をもつ再帰シート材料のみでなく密閉式レンズシート材料、埋込み式レンズシート材料、またはカプセル収納式レンズシート材料の形態の「ビーズ型シート材料」であってもよい。かかる物品は、例えば米国特許第２、４０７、６８０号、第４、５１１、２１０号、第４、９５０、５２５号、第３、１９０、１７８号、第４、０２５、１５９号、第４、８９６、９４３号、第５、０６４、２７２号、第５、０６６、０９８号、第３、６８４、３４８号、第４、８０１、１９３号、第４、８９５、４２８号、および第４、９３８、５６３号に記載されている。
【００４２】
再帰反射材の例は、商品名「Ｓｃｏｔｃｈｌｉｔｅ　３８７０　Ｈｉｇｈ　Ｉｎｔｅｎｓｉｔｙ　Ｇｒａｄｅ　Ｓｈｅｅｔｉｎｇ」（カプセル収納式レンズタイプ）、「Ｓｃｏｔｃｈｌｉｔｅ　Ｄｉａｍｏｎｄ　Ｇｒａｄｅ　ＬＤＰ　３９７０　Ｒｅｔｒｏｒｅｆｌｅｃｔｉｖｅ　Ｓｈｅｅｔｉｎｇ」、および「Ｓｃｏｔｃｈｌｉｔｅ　Ｄｉａｍｏｎｄ　Ｇｒａｄｅ　ＶＩＰ　３９９０　Ｒｅｔｒｏｒｅｆｌｅｃｔｉｖｅ　Ｓｈｅｅｔｉｎｇ」（立方形状の角をもつタイプ）でＭｉｎｎｅｓｏｔａ　Ｍｉｎｉｎｇ　ａｎｄ　Ｍａｎｕｆａｃｔｕｒｉｎｇ、Ｓｔ．Ｐａｕｌ、ＭＮから市販されているものである。蛍光赤色組成物は、反射または再帰反射性基板に直接塗布してもよく、あるいは例えば透明なキャリヤーシートまたはフィルム、例えば熱可塑性キャリヤーシートに塗布し、次いで基板に積層させてもよい。
【００４３】
キャリヤーシートまたはフィルムは、熱可塑性または熱硬化性樹脂を含むことができる。好適な樹脂には、ポリウレタン、ポリ塩化ビニル、ポリエステル、不飽和ポリエステル、およびアクリルポリマーまたはコポリマーがある。好適なフィルムは一般に厚さが約５０μｍ〜約７５μｍであり、例えばバッキングフィルムによって支持されてもよい。バッキングフィルムは、ポリエチレン被覆ペーパーまたはポリエステルフィルムなどの任意の適切な材料であってよい。蛍光赤色組成物は、キャリヤーシートの全面にわたってほぼ均一に、またはしるしの形態で塗布することができる。溶剤は、任意の適切な通常の手段によって被膜から蒸発させることができる。次いで蛍光赤色被膜を有するキャリヤーシートは、任意の適切なラミネーション技術により、例えば接着剤を被覆した反射または再帰反射シート、あるいは反射または再帰反射面を有する接着剤を被覆した剥離ライナーに積層させることができる。剥離ライナーの例には、接着剤と接するライナー側にシリコーン剥離剤を被覆した紙、ポリエステル、またはポリオレフィンがある。剥離ライナーは接着層を保護し、使用前のキャリヤーシートの取扱いを容易にする。剥離ライナーは、接着剤をキャリヤーシート上に残して被覆されたキャリヤーシートから剥がすことができる。次いでキャリヤーシートを信号系に適したアルミニウムシートなどの剛性の材料に接着することができる。
【００４４】
キャリヤーシートはまた、屋外の環境で用いる場合に天候から被覆した反射基板を保護するためのオーバーレイフィルムを提供することができる。オーバーレイは任意選択で、日光にさらされることによる劣化を低減するために、上記のものなどのＵＶ光吸収物質を含んでもよい。ＵＶ光吸収物質を蛍光染料と同じマトリックス中に分散させた場合、蛍光に悪影響を及ぼす恐れがあるので、ＵＶ光吸収物質は蛍光被膜中ではなくオーバーレイ中に組込まれる。一般にオーバーレイは、バッキングフィルム上に配置され、次いで蛍光赤色被膜がアクリルフィルムに塗布され、反射性の物品が上記のように製造される。しかし本発明の精神から逸脱することなくオーバーレイは、反射性の物品が形成された後に蛍光赤色被膜に被着することができる。
【００４５】
ラミネーションは当業者には理解されるように、例えば熱と圧力によりまたは圧力のみにより行って均一に被着された物品を得ることができる。圧力は、例えばニップローラーによりまたはハンドローラーにより加えることができる。あるいはラミネーションは、接着剤を用いて行うことができる。
【００４６】
一実施形態において蛍光赤色被膜を有するキャリヤーシートは、例えば立方形状の角をもつ反射エレメントなど再帰反射エレメントを片面に有するフィルム、例えばポリカーボネートに被着してもよい。キャリヤーシートがバッキングフィルムを有する場合、そのフィルムは除去することができ、キャリヤーシートの被覆面を、例えばホットラミネーションにより、立方形状の角をもつ構造を有する面と反対側のポリカーボネート面に積層させることができる。あるいは積層板が形成された後にバッキングシートを除去することができる。この積層板は、停止信号などの蛍光赤色性の物品を提供するために、例えば接着剤で剛性の基板に接着することができる。反射または再帰反射層は、キャリヤーシートを基板に積層させる前に蛍光赤色被膜側に被着してもよく、あるいは反射または再帰反射層は、剛性の基板とその基板の反射または再帰反射層に貼り合わせたキャリヤーシートの蛍光赤色側とに積層してもよい。
【００４７】
さらに別の実施形態において蛍光赤色組成物は、再帰反射シート材料の層に被着することができる。上記のように再帰反射シート材料は、光学エレメントおよび例えば米国特許第２、４０７、６８０号、第４、５１１、２１０号、第４、９５０、５２５号、第３、１９０、１７８号、第４、０２５、１５９号、第４、８９６、９４３号、第５、０６４、２７２号、第５、０６６、０９８号、第３、６８４、３４８号、第４、８０１、１９３号、第４、８９５、４２８号、および第４、９３８、５６３号のいずれかに記載のさまざまな層を含むことができる。組成物は、例えばエレメントを含有する層を貼り合わせる前にオーバーレイまたはトップフィルムなどの層の上に被着するか、またはトップフィルムに積層させる前にエレメントの反対側のバインダ層に貼ることもできる。
【００４８】
本発明のその他の実施形態を図面を参照して考察することにする。図３ａは、カラー層３２を形成する本発明の蛍光赤色組成物が再帰反射エレメント３８を有する基板３４上に配置された蛍光性の物品３０を示す。カラー層３２は、再帰反射エレメント３８の反対側の基板３４の面３６上に形成される。図３ｂは、本発明の蛍光赤色組成物がしるし３９として面３６上の基板３４に塗布された蛍光性の物品を示す。組成物は、当業界でよく知られている塗装または印刷法によって塗布することができる。
【００４９】
図４は、蛍光赤色組成物が、被覆された面６０（例えばポリエチレン）を有する紙を含む剥離可能なバッキングフィルム５８によって支持されたキャリヤーシート５６上にカラー層５２として配置された本発明の別の実施形態を示す。カラー層５２は、キャリヤーシート５６の表面５７に均一に塗布するか、またはしるし（図示していない）の形態で塗布することができる。カラー層５２を有するキャリヤーシート５６の表面５７を、立方形状の角をもつ再帰反射エレメント３８を有する再帰反射性基板５１に貼って積層構造物４０を形成することができる。キャリヤーシート５６は、上記のようにラミネーションによって再帰反射性基板に接着することができる。例えば、再帰反射性基板５１がポリカーボネートの場合、キャリヤーシート５６は約２００℃で圧力を加えることによって再帰反射性基板５１に張り合わせることができる。再帰反射性基板５１がエチレン酢酸ビニル樹脂の場合、キャリヤーシート５６は、例えばハンドローラーによって貼り合せて均一な積層板を形成することができる。フィルム５３は、立方形状の角を気密密閉するように立方形状の角をもつ再帰反射エレメント３８上に位置づけられる。フィルム５３は、効率的な再帰反射のために全内部反射にとって重要な、立方形状の角をもつ再帰反射エレメント３８上の空気との境界面を保つのを助ける。フィルム５３は、気密密閉されたセル３９を形成するように、一様にまたは断続的パターンで立方形状の角をもつ再帰反射エレメント３８にヒートシールするか、接着剤で接着するか、または超音波で溶接することができる。フィルム５３はまた、適切に顔料で着色された場合、構造物の色および蛍光を強調する均一な白色のバッキングを提供することができる。
【００５０】
図５ａは、フィルム５３が剥離可能なライナー５９に貼られている積層板４０を備えた積層板４２を示す。剥離可能なライナー５９は、フィルム５３に接着する接着剤層５５を有する。接着剤は、ライナー５９が除去されるまで剥離可能なライナー５９と積層構造物４０とを積層させる。接着剤層５５は、ライナー５９を除去した後、フィルム５３に接着したまま残る。次いで接着剤層５５は、積層構造物４０を信号系などの別の基板（図示していない）に貼り付けるのに利用できる（被覆面６０および表面５７は図示していない）。
【００５１】
図５ｂは、バッキングフィルム５８が除去され、剥離可能なライナー５９が接着剤層５５から部分的に除去され、それによって接着剤層５５の表面６１を露出した後の積層構造４２を示す。
【００５２】
色度座標および全輝度と蛍光輝度は、２つの単色光分光器を有しＬａｂｓｐｈｅｒｅ、Ｉｎｃ．、Ｎｏｒｔｈ　ｓｕｔｔｏｎ、ＮＨから入手できる商品名「Ｌａｂｓｐｈｅｒｅ　ＢＦＣ−４５０二スペクトル式蛍光比色計」の計測器を用いた測定により決定した。２つの単色光分光器による方法は、蛍光材料の色を測定するための最も正確な方法である。この方法は、単色照度および単色表示を使用する単色光分光光度計を必要とする。２つの単色光分光器からなる分光計測器はまた、二スペクトル式比色計としても知られ、照度と表示波長の各組合せにおいて反射ラジアンスおよび蛍光ラジアンスの個々の測定を可能にする。これは全輝度（Ｙｔ）から蛍光輝度（Ｙｆ）の分離を可能にする。
【００５３】
実施例
実施例１〜１０
基板上に被膜を形成するのに適した蛍光赤色組成物の試料を、透明なフィルム形成用樹脂の調製済み溶液にＢＡＳＦ　Ｃｏｒｐ．から「Ｌｕｍｏｇｅｎ　Ｆ　Ｒｅｄ　３００」として市販されている固体蛍光染料を混ぜることによって製造した。透明な溶液は、「Ｄｏｗａｎｏｌ　ＤＰＭＡ」と、Ｒｏｈｍ　ａｎｄ　Ｈａａｓ、Ｉｎｃ．から得たアクリル樹脂「Ｐａｒａｌｏｉｄ　Ｂ６６」と、「ＳＦ９６　Ｓｉｌｉｃｏｎｅ」溶液および「ＦＣ４３１」湿潤剤などの流動性制御剤とを含有した。実施例１〜１０の組成は下記のとおりである。
【００５４】
【表１】
2004509215.tif 000004
【００５５】
蛍光染料溶液を、商品名「Ｓｃｏｔｃｈｌｉｔｅ　Ｄｉａｍｏｎｄ　Ｇｒａｄｅ　３９７０　Ｒｅｔｒｏｒｅｆｌｅｃｔｉｖｅ　Ｓｈｅｅｔｉｎｇ」で入手できるシート材料上に被覆して実施例１〜８を形成し、商品名「Ｓｃｏｔｃｈｌｉｔｅ　３８７０　Ｈｉｇｈ　Ｉｎｔｅｎｓｉｔｙ　Ｇｒａｄｅ　Ｓｈｅｅｔｉｎｇ」で入手できるシート材料上に被覆して実施例９を形成し、また商品名「Ｓｃｏｔｃｈｌｉｔｅ　７１０　Ｒｅｔｒｏｒｅｆｌｅｃｔｉｖｅ　Ｓｈｅｅｔｉｎｇ」で入手できるシート材料上に被覆して実施例１０を形成した。これらはすべて３Ｍから市販されている。実施例３が溶液をポリエステル製１５７メッシュスクリーンを用いて塗布されたことを除いて、溶液は＃１６巻線バーを用いて塗布された。被膜を１０分間空気乾燥し、次いで１２０℃で４５分間オーブン乾燥して乾燥被膜厚さ約１０μｍを得た。色の測定は、得られたシート上でＬａｂｓｐｈｅｒｅ　ＢＦＣ−４５０二スペクトル式蛍光比色計を用いて行い、第１表にまとめた。
【００５６】
【表２】
2004509215.tif 000005
【００５７】
実施例１〜１０は、異なる再帰反射性基板上のさまざまな染料濃度の蛍光染料組成物が、ｘ、ｙ座標（０．６４８、０．３５１）、（０．７３５、０．２６５）、（０．６２９、０．２８１）、および（０．５６５、０．３４６）によって画定される色度のカラーボックス内の色の保全を維持し、蛍光輝度率が少なくとも約８であり、全輝度率に対する蛍光輝度率の比が少なくとも約０．７であることを示している。
【００５８】
実施例１１
「Ｄｏｗａｎｏｌ　ＤＰＭＡ」溶剤をメチルイソブチルケトン、ジイソブチルケトン、およびトルエンの１：１：１の混合物で置き換えたことを除いて実施例１の蛍光赤色組成物を製造した。「Ｌｕｍｏｇｅｎ　Ｆ　Ｒｅｄ　３００」染料は、乾燥被膜中に樹脂固形物を基準にして染料５重量％を与える量で存在した。Ｅｌｆ−Ａｔｏｃｈｅｍ、Ｐｈｉｌａｄｅｌｐｈｉａ、ＰＡから得た中間グレードの衝撃改良型樹脂から厚さ５０μｍのアクリルフィルムをポリエチレン被覆ペーパー上にキャストして第一の積層板を形成した。染料溶液を＃１６巻線バーを用いて５０μｍのアクリルフィルムに塗布し、実施例１〜１０で記載した被膜を形成した。次いで被覆したアクリルフィルムをプラスチックライナー上のアクリル感圧接着剤に被着し、ポリエチレン被覆ペーパーを除去して第二の積層板を形成した。プラスチックライナーは取扱いの間、被膜を支持し保護する。試験片は、染料の被膜面に接着剤を残してライナーを除去することによって調製した。次いで接着剤を被覆した蛍光赤色の第一の積層板を「Ｓｃｏｔｃｈｌｉｔｅ　Ｄｉａｍｏｎｄ　Ｇｒａｄｅ　ＬＤＰ　３９７０　Ｒｅｔｒｏｒｅｆｌｅｃｔｉｖｅ　Ｓｈｅｅｔｉｎｇ」に接着させ、色度のｘ、ｙ色座標が０．６５４と０．３００、蛍光輝度が１４．８２、全輝度が１８．９７、および全輝度に対する蛍光輝度の比が０．７８１の積層構造物を得た。
【００５９】
実施例１２
組成物を実施例１１と同様に調製し、ポリエチレン被覆ペーパーで支持された５０μｍのキャストした衝撃改良型アクリルフィルムにパターン化された被膜として塗布した。実施例１１と同様のステップを続けて、接着剤を被覆した蛍光積層板を形成した。積層板を「Ｓｃｏｔｃｈｌｉｔｅ　Ｄｉａｍｏｎｄ　Ｇｒａｄｅ　ＶＩＰ　３９９０　Ｒｅｔｒｏｒｅｆｌｅｃｔｉｖｅ　Ｓｈｅｅｔｉｎｇ」に接着した。得られた画像の形成された領域は、色度のｘ、ｙ色座標が０．６５６と０．３０１６、蛍光輝度が１４．８６、全輝度が１９．４３、および全輝度に対する蛍光輝度の比が０．７６５であった。
【００６０】
実施例１３
実施例１２に記載のように蛍光赤色のパターン化された被膜を、５０μｍのキャストした衝撃改良型アクリルフィルム上に作成した。ポリエチレン被覆ペーパーを除去し、アクリルフィルムのパターン化された側を、片面に再帰反射性の立方形状の角をもつ構造を有するポリカーボネートフィルムに、温度約２００℃において十分な圧力で積層させて均一な積層板を得た。ポリカーボネートフィルムは、商品名「ＭＡＫＲＯＬＯＮ　２４０７」でＢａｙｅｒ　Ｃｏ．、Ｐｉｔｔｓｂｕｒｇｈ、ＰＡから市販されているビスフェノールポリカーボネートである。ホットラミネーションは、立方形状の角をもつ構造と反対側のポリカーボネートフィルム側で起き、接着剤を必要としなかった。得られた構造物は、透明なアクリルフィルムとポリカーボネートフィルムの間に着色した層を有した。構造物の色は白色ポリエステルのバッキングを用いて測定し、この白色ポリエステルフィルムは色度のｘ、ｙ座標が０．３１０と０．３２７、全輝度率Ｙｔが７４．９７、また蛍光輝度率Ｙｆが０．０であった。構造物は、色度のｘ、ｙ色座標が０．６５９と０．２９８、蛍光輝度が１４．６４、全輝度が１９．５０、全輝度に対する蛍光輝度の比が０．７５１であった。
【００６１】
実施例１４
透明フィルム形成用樹脂がＵｎｉｏｎ　Ｃａｒｂｉｄｅから得た「ＵＣＡＲ　ＶＡＧＨ」（塩化ビニル／酢酸ビニル／ビニルアルコールターポリマー樹脂）の溶液であり、下記の溶剤を用いたことを除いては実施例１と同様に蛍光赤色組成物を調製した。染料の配合は次のとおりである。
【００６２】
「ＵＣＡＲ　ＶＡＧＨ」：１４．５重量部
メチルイソブチルケトン：１１重量部
メチルエチルケトン：１１重量部
トルエン：１３重量部
「Ｌｕｍｏｇｅｎ　Ｒｅｄ　Ｆ　３００」：０．５４重量部
【００６３】
この溶液を、＃２０巻線バーを用いて「Ｓｃｏｔｃｈｌｉｔｅ　Ｄｉａｍｏｎｄ　Ｇｒａｄｅ　ＬＤＰ　３９７０　Ｒｅｔｒｏｒｅｆｌｅｃｔｉｖｅ　Ｓｈｅｅｔｉｎｇ」上に被覆した。被膜を６０分間空気乾燥し、色をＬａｂｓｐｈｅｒｅ　ＢＦＣ−４５０二スペクトル式蛍光比色計上で読み取った。得られた構造物は、色度のｘ、ｙ色座標が０．６５４と０．２８４、蛍光輝度が１０．２５、全輝度が１４．３８、全輝度に対する蛍光輝度の比が０．７１３であった。
【００６４】
実施例１５
透明フィルム形成用樹脂がＢｏｓｔｉｋ　Ｉｎｃ．、Ｍｉｄｄｌｅｔｏｎ、ＭＡから市販されている「ＶＩＴＥＬ　２３００ＢＧ」（高分子量線状飽和コポリエステル樹脂）の溶液であり、溶剤が下記のものであることを除いては実施例１４と同様に蛍光赤色組成物を調製した。染料の配合は次のとおりである。
【００６５】
「ＶＩＴＥＬ　２３００ＢＧ」：１４．２重量部
メチルイソブチルケトン：２８重量部
メチルエチルケトン：２８重量部
「Ｌｕｍｏｇｅｎ　Ｒｅｄ　Ｆ　３００」：０．６０重量部
【００６６】
この溶液を、＃２０巻線バーを用いて「Ｓｃｏｔｃｈｌｉｔｅ　Ｄｉａｍｏｎｄ　Ｇｒａｄｅ　ＬＤＰ　３９７０　Ｒｅｔｒｏｒｅｆｌｅｃｔｉｖｅ　Ｓｈｅｅｔｉｎｇ」上に被覆した。被膜を６０分間空気乾燥し、色をＬａｂｓｐｈｅｒｅ　ＢＦＣ−４５０二スペクトル式蛍光比色計上で読み取った。得られた構造物は、色度のｘ、ｙ色座標が０．６４４と０．２９５、蛍光輝度が１３．７５、全輝度が１８．４４、全輝度に対する蛍光輝度の比が０．７４６であった。
【００６７】
比較例１６〜２０
比較例１６は、実施例１の蛍光赤色組成物の代わりに商品名「Ｓｃｏｔｃｈｌｉｔｅ　８８２Ｉ」で３Ｍから市販されているインクを「Ｄｉａｍｏｎｄ　Ｇｒａｄｅ　ＬＤＰ　３９７０　Ｒｅｔｒｏｒｅｆｌｅｃｔｉｖｅ　Ｓｈｅｅｔｉｎｇ」に塗布した結果を例示した。「Ｓｃｏｔｃｈｌｉｔｅ　８８２Ｉ」インク中の赤色顔料は、非蛍光性である。この実施例から得られる輝度は、全部反射光によってもたらされた。
【００６８】
比較例１７、１８、および１９は、第２表に示した染料レベルで実施例１によって調製した。かかる結果は、低濃度の「Ｌｕｍｏｇｅｎ　Ｆ　Ｒｅｄ　３００」は本発明の色度特性を提供できないことを例示する。
【００６９】
比較例２０は、組成物が追加で「ＣＶＲ−７４３Ｍ」中の光透過性顔料と、表２に示した少量の蛍光染料とを含有することを除いては実施例１に記載のように調製した。比較例２０の具体的な組成は次のとおりである。
【００７０】
「Ｐａｒａｌｏｉｄ　Ｂ６６」：３４．６重量部
「Ｌｕｍｏｇｅｎ　Ｆ　Ｒｅｄ　３００」：０．５重量部
「ＣＶＲ−７４３Ｍ」＊：６．８重量部
「Ｄｏｗａｎｏｌ　ＤＰＭＡ」：６３．６重量部
シクロヘキサノン（溶剤）：１８．８重量部
＊Ｐｅｎｎ　Ｃｏｌｏｒ　Ｉｎｃ．、Ｄｏｙｌｅｓｔｏｗｎ、ＰＡから商品名「ＣＶＲ−７４３Ｍ」で市販されている赤色有機顔料分散物
【００７１】
この溶液を、１５０メッシュスクリーンを用いたスクリーン印刷によって「Ｓｃｏｔｃｈｌｉｔｅ　ＶＩＰ　３９９０　Ｒｅｔｒｏｒｅｆｌｅｃｔｉｖｅ　Ｓｈｅｅｔｉｎｇ」に塗布した。この実施例は、顔料の形態の追加の着色料の存在が蛍光輝度に悪影響を及ぼすことを実証する。
【００７２】
比較例１６〜２０の色度データを第２表にまとめ、その組成が本発明の色度特性を提供できないことを実証する。
【００７３】
【表３】
2004509215.tif 000006
【００７４】
本発明の範囲および精神から逸脱することなしに本発明のさまざまな修正および改変形態が、当業技術者には明らかになるはずである。
【図面の簡単な説明】
【図１】
さまざまな色空間を一般的に表した線図内の領域を示す１９３１ＣＩＥｘ、ｙ色度線図である。
【図２】
本明細書で赤色と定義する色空間の領域を画定する１９３１ＣＩＥｘ、ｙ色度線図である。
【図３ａ】
本発明の一実施形態の一部の断面図である。
【図３ｂ】
本発明の別の実施形態の一部の断面図である。
【図４】
本発明の別の実施形態の一部の断面図である。
【図５ａ】
剥離ライナーを有する本発明の別の実施形態の一部の断面図である。
【図５ｂ】
剥離ライナーを有する本発明の別の実施形態の一部の断面図である。
【図１】
2004509215.tif 000008
【国際公開パンフレット】
2004509215.tif 000009
2004509215.tif 000010
2004509215.tif 000011
2004509215.tif 000012
2004509215.tif 000013
2004509215.tif 000014
2004509215.tif 000015
2004509215.tif 000016
2004509215.tif 000017
2004509215.tif 000018
2004509215.tif 000019
2004509215.tif 000020
2004509215.tif 000021
2004509215.tif 000022
2004509215.tif 000023
2004509215.tif 000024
2004509215.tif 000025
2004509215.tif 000026
2004509215.tif 000027
2004509215.tif 000028
2004509215.tif 000029
2004509215.tif 000030
2004509215.tif 000031
2004509215.tif 000032
2004509215.tif 000033
2004509215.tif 000034
2004509215.tif 000035
2004509215.tif 000036
2004509215.tif 000037
【国際調査報告】
2004509215.tif 000038
2004509215.tif 000039
2004509215.tif 000040